(57)【特許請求の範囲】
【請求項１】
第一の層、第二の層と第四の層を有し、前記第四の層は前記第二の層の上に配置され、前記第二の層は前記第一の層の上に配置され、前記第一の層がGaNを有し、前記第二の層がAlxGa1-xNを有し、前記第四の層が金属または合金を有する少なくとも一つのトランジスタの構造を決定する方法であって、
前記第二の層の層厚みｄが、規定され、
前記第二の層のアルミニウム含有量ｘが、規定され、
前記第一の層と第二の層の圧電分極のために、二次元電子ガス（２−DEG）が前記第一及び第二の層間のインタフェースに生じるように前記第二の層と第一の層が作成される第１の工程と、 
前記第１の工程で作成された前記第二の層の表面電位ΦBと、二次元電子ガス（２−DEG）の電荷キャリア密度nsと、二次元電子ガスの電荷キャリア移動度ｍが測定される第２の工程と、
そして、前記第二の層との界面にショットキーバリアを形成する前記第四の層の物質が、トランジスタの閾値電圧Uthが０Ｖ〜−３Ｖとなるように、前記ショットキーバリアの障壁の高さである、前記第四の層を形成した後の前記第二の層の表面電位ΦBと前記第四の層を形成した後の前記二次元電子ガスの電荷キャリア密度nsとを基に、選択され、
前記第四の層を選択した結果として、前記第二の層の表面電位ΦＢにおける変化ΔΦBに対して、前記二次元電子ガスの電荷キャリア密度ｎｓにおける変化Δnsは、次の式によりモデル化され、
【数１】
0006033682.tif 000007
（但し、eは基本(elementary)電荷であり、ε0は誘電定数であり、εは前記第二の層の相対誘電率である。）、且つ前記閾値電圧Uthは、前記第四の層を形成した後の前記第二の層の前記表面電位ΦＢにおける変化ΔΦBに基づき、次のように決定される、
【数２】
0006033682.tif 000008
（但し、
0006033682.tif 000009
は、前記第２の工程において確認される測定値から計算される閾値電圧である。）第３の工程と、
前記閾値電圧Uth及び前記第四の層を形成した後の前記二次元電子ガスの前記電荷キャリア密度nsが所望の目標値に対応すれば、前記第３の工程で選択されるゲート材料が、前記第四の層として、前記第二の層の表面に付与され、それによりゲート電極を形成する第４の工程と、
を有することを特徴とするトランジスタの構造を決定する方法。    
【請求項２】
請求項１において、
前記第四の層は、銀及び／またはパラジウム及び／またはニッケル及び／またはプラチナのいずれかを有することを特徴とするトランジスタの構造を決定する方法。
【請求項３】
請求項１から２のいずれか１項において、
前記アルミニウム含有量xは、0.08と0.18の間に選択されることを特徴とするトランジスタの構造を決定する方法。
【請求項４】
請求項１から３のいずれか１項において、
前記第二の層の厚みは、前記トランジスタの閾値電圧Uthを下げるために大きくされ、
第二の層の厚みは、前記トランジスタの閾値電圧Uthを上げるために小さくされることを特徴とするトランジスタの構造を決定する方法。
【請求項５】
請求項１から４のいずれか１項において、
前記トランジスタの閾値電圧Uthを下げるために、あるいは電荷キャリア密度nsを高めるために前記第二の層のアルミニウム含有量xは大きくされ、トランジスタの閾値電圧Uthを上げるために、あるいは電荷キャリア密度nsを低めるために前記第二の層のアルミニウム含有量xは低減されることを特徴とするトランジスタの構造を決定する方法。
【請求項６】
請求項１から５のいずれか１項において、
ホール効果測定、及び／又はフォトリフレクションの測定が実行されることを特徴とするトランジスタの構造を決定する方法。
【請求項７】
第一の層、第二の層と第四の層を有し、前記第四の層は前記第二の層の上に配置され、前記第二の層は前記第一の層の上に配置され、前記第一の層がGaNを有し、前記第二の層がAlxGa1-xNを有し、前記第四の層が金属または合金を有する少なくとも一つのトランジスタの構造を決定する方法であって、
前記第二の層の層厚みｄが、規定され、
前記第二の層のアルミニウム含有量ｘが、規定され、
前記第一の層と第二の層の圧電分極のために、二次元電子ガス（２−DEG）が前記第一及び第二の層間のインタフェースに生じるように前記第二の層と第一の層が作成される第１の工程と、 
前記第１の工程で作成された前記第二の層の表面電位ΦBと、二次元電子ガス（２−DEG）の電荷キャリア密度nsと、二次元電子ガス（２−DEG）の電荷キャリア移動度ｍが測定される第２の工程と、）
そして、前記第二の層との界面にショットキーバリアを形成する前記第四の層の物質が、トランジスタの閾値電圧Uthが０Ｖ〜−３Ｖとなるように、前記ショットキーバリアの障壁の高さである、前記第四の層を形成した後の前記第二の層の表面電位ΦBと前記第四の層を形成した後の前記二次元電子ガスの電荷キャリア密度nsとを基に、選択され、
前記第四の層を選択した結果として、前記第二の層の表面電位ΦＢにおける変化ΔΦBに対して、前記二次元電子ガスの電荷キャリア密度nsにおける変化Δnsは、次の式によりモデル化され、
【数３】
0006033682.tif 000010
（但し、eは基本(elementary)電荷であり、ε0は誘電定数であり、εは前記第二の層の相対誘電率である。）、且つ前記閾値電圧Uthは、
【数４】
0006033682.tif 000011
（但し、ΔEcは AlxGa1-xN/GaN 伝導帯オフセットである。）である第３の工程と、
前記閾値電圧Uth及び前記第四の層を形成した後の前記二次元電子ガスの前記電荷キャリア密度nsが所望の目標値に対応すれば、前記第３の工程で選択されるゲート材料が、前記第四の層として、前記第二の層の表面に付与され、それによりゲート電極を形成する第４の工程と、
を有することを特徴とするトランジスタの構造を決定する方法。
【発明の詳細な説明】
【技術分野】
【０００１】
本発明は，少なくとも第一の層，第二の層，及び第四の層を有し，前記第四の層は前記第二の層の上に配置され，前記第二の層は前記第一の層の上に配置され，前記第一の層はGaNを有し，前記第二の層がAlxGa1-xNを有し，前記第四の層が金属または合金を有するトランジスタの構造を決定する方法である。本発明は，又トランジスタを有する半導体素子に関する。
【背景技術】
【０００２】
米国特許7,224,004 B2は，最初に引用された型のトランジスタを開示している。このトランジスタは，少なくとも，GaNを有する第一の層及び第三の層を有する。これらの間に，AlGaNを有する第二の層がある。種々の格子定数のために，半導体構造内に，圧電分極を引き起こす機械的張力が生じる。これは，前記第一と第二の層間の境界面にバンド曲げを生成し，二次元電子ガスが前記バンド曲げに生成される。これは物質にドーパントを導入する必要なしに,トランジスタ内に増加した電子導電性の領域を作ることができる。前記第三の層に付与された，金属を有する第四の層に電圧を印加することにより，トランジスタの動作中に電荷キャリアの密度に影響を与えることができる。
【０００３】
最初に引用された型のトランジスタは，特に無線周波数信号，例えば，０．９GHzより大きい周波数の信号に対する電力増幅器として用いられる。そのようなトランジスタは，例えば，有機金属の気相成長もしくは分子線エピタキシーの手段により製作される。  
【０００４】
二次元電子ガス（２−DEG）の電荷キャリア密度は，２−DEG内の層抵抗，及び２−DEG内に電気が流れ始める前記半導体構造のトランジスタのゲート電圧の閾値電圧に影響を与える。さらに，閾値電圧は，半導体構造の表面電位，その厚み，及び界面に生じるバンド曲がりの大きさにより影響を受ける。「O. オー，アンバチャオー他（O. Ambacher et al.）「AlGaN/GaNヘテロの焦電特性−及び量子井戸構造（Pyroelectric properties of AlGaN/GaN hetero- and quantum-well structures） J. Phys.: Condens. Matter 14 (2002) 3399」は，前記第二の層のアルミニウム含有量の機能として二次元電子ガス内の電荷キャリア濃度をモデル化するために使用される近似式を開示している。
【先行技術文献】
【特許文献】
【０００５】
【特許文献１】米国特許第７２２４００４Ｂ２号明細書
【非特許文献】
【０００６】
【非特許文献１】O. Ambacher et al.: Pyroelectric properties of AlGaN/GaN hetero- and quantum-well structures, J. Phys.: Condens. Matter 14 (2002) 3399
【発明の概要】
【発明が解決しようとする課題】
【０００７】
最初に引用されたトランジスタの技術的応用は，規定される閾値電圧Uthと規定される層抵抗を有するトランジスタの準備が必要である。したがって，本発明の目的は，規定できる閾値電圧Uth及び又は規定できる電荷キャリア密度nsを有するトランジスタの構造を決定する方法を提供することにある。
【課題を解決するための手段】
【０００８】
この目的は，請求項１に従う方法，及び請求項１４に従う半導体素子により解決される。
【０００９】
最初に引用された型のトランジスタの閾値電圧Uth及びその層抵抗が，三つの自由度，即ち層の厚みと第二の層のアルミニウム含有量とゲート電極に使用する金属を用いて設定される。本発明に従い，層の厚みの変更は，アルミニウム含有量の変更では補償できないことが認識された。これは，規定できる特性，特に規定できる電荷キャリア濃度nsと閾値電圧Uthを有するトランジスタを提供するために，層の厚みとアルミニウム含有量を変更する機会を開くものである。
【００１０】
また，本発明に従い，電荷キャリ濃度が最外層の表面電位に依存することが認識された。したがって，例えばホール効果測定を用いて電荷キャリア濃度nsを測定すると，半導体構造がゲート金属化がなされていない限り，第一の値となる。その後，第四の層としてゲート金属化されると，例えばホール効果測定を用いて電荷キャリア濃度nsを測定すると，前記第一の値と異なる第二の値になる。トランジスタの機能として基本である第二の値の信頼できる予測は，今日までできなかった。本発明に従うと，表面電位がわかれば，前記第一の値から前記第二の値が予測できることが認識された。
【００１１】
本発明は，半導体構造の最外層のショットキーバリアと表面電位の電位差を決定することにより電荷キャリア濃度と閾値電圧に対するゲート金属化の影響を決定することを提示する。この目的のために，本発明に従う方法は，半導体構造の最外周の表面電位の測定を有する。本発明の他の実施例では，表面電位は，例えば，製造方法を考慮し，及び又は測定時における半導体ウエハの周囲の条件，及び又は測定前の規定される時間フレーム等によって比較実験から決定できる。これによりトランジスタは，ゲート金属化の選択により，第二層及び又は第三の層の層厚みd，及び第二層のアルミニウム含有量ｘの選択により，ショットキーバリアのカスタマイズにより備えられる規定可能の特性を有する。
【００１２】
驚くことに，そのような量に最適化されたトランジスタは，それに続く部品とのミスマッチに向かう抵抗を増加し，これは，そのようなトランジスタあるいは備えられる装置の欠陥率が減少することを意味することが見いだされた。
【００１３】
本発明のいくつかの実施例において，第四の層の物質は，銀，及び又はパラジウム，及び又はニッケル，及び又はプラチナから選択してもよい。これは，ショットキーバリアと，そのためにトランジスタの閾値電圧及び電荷キャリア密度を広い範囲で設定することができる。このように，実施例として，銀コンタクトのショットキーバリアの障壁高さは0.5eVであり，パラジウムコンタクトでは0.9eV，ニッケルコンタクトでは1.0eV，そしてプラチナコンタクトではショットキーバリアは1.1eVになる。
【００１４】
本発明のいくつかの実施例では，第二と第三の層の合計の厚みdは，約15 nmと約50 nmの間に選ぶことができる。本発明のいくつかの実施例では，第二の層のアルミニウム含有量xは，0.08と0.18の間に選んでもよい。示されたパラメータの範囲において，2×1012と9×1012cm-2の間の電荷キャリア密度と0及び-3V間の閾値電圧Uthを達成するトランジスタを得ることが可能である。
【図面の簡単な説明】
【００１５】
【図１】図1は，本発明に従い提示されるトランジスタの断面図を示す。
【図２】図2は，開示した方法のフローチャートを示す。
【図３】図3は，第二の層のアルミニウム含有物の機能として，本発明により提示されるトランジスタの電荷キャリア密度を示す。
【図４】図4は，製造方法の機能として及び第二の層のアルミニウム含有量ｘの機能として半導体構造の表面電位ΦBを示す。
【図５】図5は，本発明の種々の実施例に対するアルミニウム含有量ｘの機能として閾値Uthを示す。
【図６】図６は，本発明の三つの異なる実施例に対する平行に配置された複数のトランジスタ電力密度pを示す図である。
【図７】図7は，アルミニウム含有量ｘ及び又は層厚みdの変更の際，閾値電圧Uth及び電荷キャリア密度nsにおける変更を示す図である。
【図８】図８は，層厚d及びアルミニウム含有量xを変えることにより，如何に閾値電圧Uth及び電荷キャリア密度nsに対する規定値を有するトランジスタを製作できるかを示す概念図である。
【図９】図9は，異なる電圧定在波比VSWRに対する本発明に従う並列に配置された複数のトランジスタの電力ロスpvを示す。
【発明を実施するための形態】
【００１６】
実施例及び図面を参照して，一般的発明概念を制限せずに以下に本発明を詳細に説明する。
【００１７】
図１は，本発明に従うトランジスタ１を通る断面を示す。図１の断面図は，トランジスタのチャネル領域に限定されている。隣接するソースとドレイン領域の製作は，当業者に周知であり，従って図１において更なる説明はしない。
【００１８】
トランジスタ１は，基板１０ａ上に配置される。例として，基板１０ａは，サファイア又はシリコンカーバイドを有してもよい。基板１０ａは，その上に配置される任意のバッファ層１０ｂを有してもよい。バッファ層１０ｂは，例えば，AlNを有してもよい。バッファ層１０ｂは，３０nm及び１５０nmの間の厚みを有してもよい。バッファ層１０ｂは，上方に位置する第一の層１１の核生成を容易にする。さらに，バッファ層１０ｂは，第一の層１１と基板１０ａ間に規定の電気的抵抗をもたらすことができる。
【００１９】
任意のバッファ層10b又は基板10aの表面は，その上に配置された第一の層１１を有する。第一の層１１は，GaNを有する。第一の層１１は，本発明のいくつかの実施例では，１mmと３mmの厚みを有してもよい。
【００２０】
第一の層１１は，その上に配置された第二の層１２を有する。第二の層１２は，AlxGa1-xNを有する。本発明のいくつかの実施例では，アルミニウムの含有量ｘは，0.08と0.18の間に選択される。他の実施例では，アルミニウムの含有量ｘは，x = 0.3に上げることができる。いくつかの実施例では，第二の層１２は，10nmと45nmの間の厚みを有してもよい。
【００２１】
第二の層１２は，その上に配置される任意の第三の層１３を有してもよい。第三の層は，GaNあるいはAlyGa1-yNを有する。この場合，アルミニウムの含有物yは，第二の層１２のアルミニウムの含有量ｘとは通常異なり，含有物yは，0.05と0.30の間に選択することができる。第三の層１３は，2nmと10nmの間の厚みを有してもよい。本発明のいくつかの実施例では，第二の層１２と第三の層１３は，一体で15nmとおよそ50nmの間の厚みを有する。
【００２２】
第一の層１１，第二の層１２及び任意の第三の層１３の圧電分極のために，二次元の電子ガス（２−DEG）が第一の層１１と第二の層１２の間のインタフェース１５に生じる。電荷キャリア密度nsは，第二の層１２におけるアルミニウム含有量xにより決定できる。さらに，第一の層１１と第二の層１２間のインタフェースでの電荷キャリア密度nsが，干渉電界により影響される。そのような電界は，例えば，第二の層１２から離れた第三の層１３の表面１６の表面電位により，あるいは，第三の層１３がない場合，第一の層１１から離れた第二の層１２の表面における表面電位によってもたらされる。
【００２３】
トランジスタ１の動作中，電荷キャリア密度nsに影響を与える電界をもたらすために，金属又は合金を有する第四の層１４が第三の層１３の表面１６又は第二の層１２の表面に付与される。本発明のいくつかの実施例では，第四の層１４は，2nmと30nmの間の層厚みを有してもよい。いくつかの実施例では，第四の層１４は，銀，及び又はパラジウム，及び又はニッケル，及び又はプラチナを有する。第四の層１４の存在が，最外側の層１３又は１２の表面１６の表面電位に影響を与えることができる。その結果として，第四の層１４の存在は，又，第四の層に電圧が付与されない時，インタフェース１５における電荷キャリア集中に影響を与える。さらに，規定の方法で電界により電荷キャリア集中に影響を与えるために，トランジスタの動作中に規定の電位が第四の層１４に与えられる。
【００２４】
引用された組成以外に，バッファ層１０ｂ，第一の層１１，第二の層１２，第三の層１３及び／又は第四の層１４は，バッファ層１０ｂ，第一の層１１，第二の層１２，第三の層１３及び／又は第四の層１４に対する特定の規定の導電率を設定するために，あるいは，バッファ層１０ｂ，第一の層１１，第二の層１２，第三の層１３及び／又は第四の層１４の格子定数に影響を与えるためにドーパントとして，あるいは，避けられない不純物としていずれかの更なるエレメントを有してもよい。
【００２５】
図２は，少なくとも一つのトランジスタの構造を決定するための本発明に従い提案される方法のフローチャートである。第一の方法ステップ５１において，第二の層１２の層厚みと任意の第三の層１３の層厚みが，先ず規定される。これらは，インタフェース１５における電荷キャリア濃度nsと閾値電圧Uthに影響を与える。
【００２６】
第二の方法ステップ５２において，第二の層１２のアルミニウム含有量ｘが，規定される。その結果として，規定可能の電荷キャリア濃度ns及び従って，インタフェース１５内の２−ＤＥＧに対して規定できる層抵抗が得られる。
【００２７】
第三の方法ステップ５３において，少なくとも第一の層１１，第二の層１２，そして存在すれば第三の層１３が，形成される。本発明のいくつかの実施例では，方法ステップ５３は，基板１０ａ上にバッファ層１０ｂの作成も同様に含んでもよい。前記層は，例えば，分子線エピタキシーを用いて作成できる。本発明の他の実施例では，前記層は，例えば，ＭＯＣＶＤ又はＭＯＶＰＥを用いて，活性化気相から堆積することができる。
【００２８】
第四の方法ステップ５４では，少なくとも電荷キャリア密度nsと任意の2-DEGの移動度mが決められる。これは，例えば，それ自体既知の方法でホール効果測定を用いて行える。電荷キャリア密度が，最外側層１３の表面１６の表面電位に影響を与えられるので，ホール効果測定結果の解釈は，測定されるべき，最外側の層，例えば第三の層１３の表面電位ΦBを必要とするかもしれない。これは，例えば，既知の方法でフォトリフレクションにより遂行できる。
【００２９】
表面電位ΦBは，ステップ５３で使用された作成方法，及び又は，ステップ５２で規定されるアルミニウム含有量に依存するので，第一の層１１，第二の層１２，そして第三の層１３の形成の後の電荷キャリア密度nsは，製法及びアルミニウム含有量に依存するかもしれない。この場合，アルミニウム含有量ｘに対する電荷キャリア密度nsの依存は，特に，第三の層１３に入る寄生アルミニウム不純物に起因する。したがって，表面電位ΦBあるいは，その測定される電荷キャリア密度nsに対する影響が，同様種類の半導体構造に対する比較実験を含めることにより確かめることができる。
【００３０】
本発明の他の実施例において，第四の方法ステップ５４における表面電位，及び又は電荷キャリア密度の決定は，同様の半導体構造に対する計算手段，及び又は表にされた測定値の再分類により有効にできる。この場合，同様種類の多数のトランジスタ１に対する電荷キャリア密度，及び又は表面電位が，特に簡易な方法で決定できる。
【００３１】
第五の方法ステップ５５において，ゲート物質は，第四の層１４に対して選択される。特に，第四の層の物質は，銀，及び又はパラジウム，及び又はニッケル，及び又はプラチナを含んでもよい。第四の層の物質の選択により，最外側の層，例えば，第三の層１３と第四の層１４との間のインタフェースにおける表面電位は，それぞれのショットキーバリアの障壁高さに限定される。本発明のいくつかの実施例では，第四の層が本質的に銀を有する場合，ショットキーバリアは，0.5eVである。他の実施例では，第四の層が本質的にニッケルを有する時，ショットキーバリアは，1.0eVである。第四の層の物質が本質的にプラチナを有するならば，ショットキーバリアは，1.1eVである。第四の層の物質がこれら引用された物質に限定されないことは，自明である。本発明のいくつかの実施例では，第四の層１４に対して合金あるいは多層系を用いることが可能である。
【００３２】
第六の方法ステップにおいて，2-DEGの電荷キャリア密度nsに対する第四の層の影響を決定することができる。電荷キャリア密度nsは，第二の層のアルミニウム含有量x，第二の層１２と第三の層１３の厚み，及び付与される電界により決定される。アルミニウム含有量xと層の厚みｄは，既に前記第一の三つの方法ステップ５１，５２，５３により規定されているので，第六の方法ステップ５６は，表面電位ΦBにおける変化ΔΦBを考慮するのみでよい。表面電位におけるこの変化ΔΦBは，方法ステップ５４で決定されたように，選択されたゲート金属からのショットキーバリアと最外側の層との間の差に対応する。この場合，発明のいくつかの実施例において，電荷キャリア密度の変化Δnsは，次の式によってモデル化できる。
【００３３】
【数１】
0006033682.tif 000002
【００３４】
次に続く方法ステップ５７，５８において，トランジスタ１の閾値電圧Uthが決定される。通常，閾値電圧Uthの単一の決定で十分であり，方法ステップ５７又は方法ステップ５８のいずれかが実行される。本発明のいくつかの実施例では，しかしながら，方法ステップ５７と方法ステップ５８の両方が，確からしいチェックの目的のため，あるいは正確さを高めるために実行される。
【００３５】
方法ステップ５７において，第四の層１４の付与に続く表面電位ΦBと第四の層の付与に続く電荷キャリア密度nsに基づき，次の式に従い閾値電圧Uthをモデル化する条件が決められる。
【００３６】
【数２】
0006033682.tif 000003
【００３７】
この場合、eは、基本電荷(elementary charge)であり、ΔEcは、インタフェース１５における伝導帯オフセットであり、ｄは、第二の層１２の層厚であり、εは、前記第二の層の相対的誘電率及びε0は、真空誘電率(vacuum permittivities)である。
【００３８】
方法ステップ５８において，第四の層の付与の後に，表面電位における変化ΔΦBに基づいて，トランジスタの閾値電圧Uthを確かめる単純な方法が，実行できる。
【００３９】
【数３】
0006033682.tif 000004
【００４０】
この場合，eは，再び初期電荷であり，
0006033682.tif 000005
は，方法ステップ５４において確認される測定値から計算される閾値電圧である。
0006033682.tif 000006
は，既知の方法，例えば，オー・アンバチャー他（O. Ambacher et al.）：AlGaN/GaN ヘテロのパイロ電子特性（Pyroelectric properties of AlGaN/GaN hetero）と量子井戸構造， J. Phys.: Condens. Matter 14 (2002) 3399に記載された方法で確かめることができる。
【００４１】
もし，方法ステップ５６，５７，及び又は５８で確かめられた電荷キャリア濃度nsと閾値電圧Uthが，所望の目標値に対応すれば，方法ステップ５９は，第四の層１４として最外側層１２又は１３の表面に付与される方法ステップ５５で選択されたゲート物質を含んでもよい。もし閾値電圧と電荷キャリア濃度の確かめられた値が目標値と異なる場合は，方法ステップ55，56，57，及び又は５８が，トランジスタの所望の特性を与える事のできるゲート物質が見つけられるまで繰り返される。
【００４２】
図３，４，５，６，及び９は，図１に示した層構造を有するトランジスタで得られた測定値を示す。図３は，第一の層１１，第二の層12，及び第三の層１３の生成方法の電荷キャリア濃度nsに対する影響を示している。図３は，縦軸に電荷キャリア濃度ns横軸に原子％でアルミニウム含有量xを示す。図3に示された測定値は，第三の層１３の表面１６に，第四の層１５を配置せずに，ホール効果の測定手段により記録されている。この場合，分子線エピタキシーの手段により作成された半導体構造の値は○で示される。黒塗りの四角は，ＭＯＶＰＥを用いて作成された半導体構造に記録された測定値を示す。
【００４３】
さらに，電荷キャリア密度の理論的に決定されるカーブがプロットされている。そのカーブは，O. Ambacher et al.: Pyroelectric properties of AlGaN/GaN hetero- and quantum-well structures, J. Phys.: Condens. Matter 14 (2002) 3399をベースに計算されている。この内容では，2-DEG内の電荷キャリア密度nsが，MBE手段により得られる半導体構造に対して，MOVPE手段により形成される比較対象の半導体構造の電荷キャリア密度nsよりも小さいことが見いだされた。本発明に従って，電荷キャリア密度nsにおけるこの差が，第三の層１３の表面電位における差に起因する事が認識できた。表面電位ΦBは，従って，MBE手段により作成される半導体構造では0.61eVであり，MOVPE手段により作成される半導体構造では0.26eVである。
【００４４】
表面電位ΦBに対する作成方法の影響は，図４にも示される。図４は，再び横軸にアルミニウム含有量x，縦軸に表面電位ΦBを示している。この場合，黒塗りの四角は，MOVPE手段により作成された半導体構造におけるホール効果測定手段により得られた測定値を再び示す。○は，MBE手段により作成された半導体構造におけるホール効果測定手段により得られた表面電位の測定値を示す。MOVPE手段により作成された半導体構造のCVプロファイル手段により確かめられた表面電位の値が，白抜きの四角により示される。さらに，図４は，クロスとして，フォトリフレクションの測定結果を示す。この場合，MOVPE手段により作成された半導体構造において確かめられた値が，回転したクロスで示されている。
【００４５】
これにより，図４に示す測定値は，又，半導体構造の表面電位ΦBが，使用される製造方法に依存することを確認している。結果として，製造方法は，表面１６に第四の層１４としてゲート物質が付与されない限り，測定された電荷キャリア濃度nsに影響を与える。
【００４６】
図５は，図１に示す半導体構造を有するトランジスタの閾値電圧Uthを示す。図３，図４に示される測定に使用された半導体構造に反して，図５において測定に使用される半導体構造は，図１に示したように，ゲート電極として第四の層を有する。
【００４７】
図５は，又MOVP手段により製造された半導体構造に対する測定値を□で示し，MBE手段により製造された半導体構造から測定された値を○で示す。図５は，閾値電圧Uthを示し，それ故，電荷キャリア密度nsが第四の層１４の付加により，半導体構造の製造方法とは独立になる。これは，表面１６上の表面電位ΦBが，第四の層１４の付加により第四の層１４と第三の層１３との間のショットキーバリアの大きさに限定されることを意味する。本発明に従い，トランジスタ１の閾値Uthと，その電荷キャリア密度nsは，第一の層１１，第二の層１２，第三の層１３及び第四の層１４の組み合わせによってのみ規定できる。もし，前記プロセス制御が，第一の層１１，第二の層１２，そして第三の層１３に対して実行される電荷キャリア密度ns，及び又は閾値電圧Uthの測定を含む場合は，しかし，これらの結果は第三の層１３の表面電位，それ故に，製造方法に依存する。
【００４８】
一の適用例において，無線周波数信号用の電力増幅器が製造される必要がある。そのような電力増幅器は，例えば，移動無線ネットワークの基地局において使用される。電力増幅器は，５０Vの動作電圧で駆動される必要がある。その電力増幅器は，それぞれ図１に示すように設計された並列に並ぶ複数のトランジスタを有する。複数のトランジスタは，例として，８０個と１２０個の間のトランジスタを含んでもよい。本発明の一実施例では，複数のトランジスタは，単一の基板１０ａに一体に集積されてもよい。個々のトランジスタ間の距離は，およそ50mmとおよそ150mmの間である。この結果，この配置に対してのゲート幅は，およそ25mmと40mmである。トランジスタのゲート長は，およそ0.4mmとおよそ1.0mmの間である。
【００４９】
電力増幅器は，通常直流電流を得て，無線周波数出力信号を生成する。この状況で，本発明の意味において，無線周波数出力信号は，0.85GHzより大きい周波数，あるいは２GHzより大きい周波数，あるいは５GHzより大きい周波数の出力信号と理解される。電力増幅器により，無線周波数出力信号に変換されない直流電流部分は，電力損失pvになり，熱として放散される。いくつかの好ましい実施例では，電力増幅器により変換される電力は，５Wより大きく，あるいは，１０Wより大きくあるいは，３０Wより大きくなるかもしれない。
【００５０】
図６に示すように，第二の層のアルミニウム含有量xが増加すると電荷キャリア濃度nsとそれ故電力密度pは，上昇する。したがって，熱負荷を制限するために，アルミニウム含有量xが小さいことが有利である。しかし，図２に示したように，方法ステップ５７において説明した関係に基づいて，これが，閾値電圧Uthを上昇させる。そして，閾値電圧が望ましくないほどに大きな値になる想定される。
【００５１】
図９は，異なる電圧定在波比VSWRに対する，本発明にしたがう並列に配置された複数のトランジスタにおける電力損失pvを示す。複数のトランジスタは，図５に関連して説明したデザインを有してもよい。この場合，電圧定在波比VSWRは，複数のトランジスタとそれぞれの出力に接続する構成部分の間の不整合の大きさである。１：１のVSWRは，この場合では不整合がないことを意味し，電力損失及びそれ故の熱発生は，最小である。VSWRが，2:1, 3:1, 4:1, 5:1, 6:1 or 10:1のように増加すると，不整合が増加し，引き出される電力の大きな部分さえ電力損失pvに変換され，トランジスタ素子にダメージを与える。
【００５２】
図９から解るように，本発明に従う方法を使用して最適化された半導体素子は，1:1のVSWRでの通常の動作のものと比較して1.5と2.0の間の要因ににより電力損失を大きくするけれども，大きな不整合即ち，すなわち10:1のVSWRを有して50Vの動作電圧で，動作できる。これは，半導体素子の信頼性，及び素子を備える電気機器の信頼性を高める。この場合，図９に示す測定値はトランジスタが利得圧縮されるトランジスタの動作点で記録されている。本発明のいくつかの実施例では，これは，P3dbポイントであってもよい。他の実施例では，トランジスタは，P1dbポイントであってもよい。
【００５３】
図７は，概略的に，アルミニウムの種々の含有量の値と，第２の層１２及び第三の層の厚みdとの関係を，縦軸の閾値電圧Uthと，横軸の電荷キャリア密度nsとに関して示している。実施例として，図7のポイントＡは，x = 0.14のアルミニウム含有量で，層厚みd = 22nmを有する半導体構造を示している。
【００５４】
Ａを開始点として，ポイントＢは，変更されていない層の厚みd = 22nmに対してアルミニウム含有量をx = 0.18まで増加することにより得られる。この半導体構造Ｂは，閾値Uthが下がり，同時に電荷キャリア濃度nsが上昇することに特徴がある。
【００５５】
変更されていないアルミニウム含有量x = 0.18に対して厚みをd = 30nmまで増加することにより，ポイントＣに到達する。ポイントＣは，少し高い電荷キャリア密度ns対して更に低下した閾値電圧Uthを有する半導体構造を記述している。特に，層厚みdにおける変更は，アルミニウム含有量xの変更により補償されないことを指摘すべきである。この方法で，層厚みdとアルミニウム含有量xの適正な選択は，図８に関連してより詳細に説明されるように，同時に低電荷キャリア密度nsと十分な低閾値電圧Uthを実現できる。
【００５６】
図８に従うと，-1.8Vの閾値電圧Uthと，5×1012cm-2の電荷キャリア密度nsを有するトランジスタ１を製造することを意図する。望ましい特性を有するトランジスタ１は，図８において，ポイントＤにより表示される。
【００５７】
アルミニウム含有量x = 18%と層厚みd = 22nmを有するポイントＢからスタートして，アルミニウム含有量x = 18%は元のままで，先ず，層厚みが，d = 30nmに増加される。この方法で，図8にポイントＣで表示される特性の半導体素子が得られる。
【００５８】
半導体構造Ｃは，-1.8Vより小さい閾値電圧を有する。さらに，電荷キャリア密度ns，従ってトランジスタの電力損失は，望ましい目標値よりも大きい。
【００５９】
変更していない層厚みd = 30nmに対してアルミニウム含有量をx = 0.12まで低減することにより，電荷キャリア密度nsにおける厳格な減少が，閾値電圧Uthにおける同時的なただ緩やかな昇に対して得られる。この方法において，ポイントＤに示すトランジスタ１の望ましい特性を得ることが可能である。この場合，閾値電圧Uthが，図２に関連して上記に説明したようにゲート金属の選択により，最初に規定される。本発明に従い，層の厚みd，アルミニウム含有量x及びゲート金属の選択により望ましい特性が有するトランジスタを作成することが，従って可能である。
【００６０】
自明のように，上記に開示した解決原理は，トランジスタの他のパラメータを最適化するために使うことも可能である。上記記述は，従って，限定するものではなく説明のためのものと見なされるべきものである。次に続く請求項は，引用される特徴が，本発明の少なくとも一実施例に存在するものと理解すべきである。これは，更なる特徴を排除するものではない。請求項及び詳細な説明の記述が“第一の，“第二の”，“第三の”，及び“第四の”の特徴を定義している場合，当該指定は，ランクの順序を明記するものではなく，同じ種類の特徴を区別するために用いられている。
【図１】
0006033682.tif 000012
【図２】
0006033682.tif 000013
【図３】
0006033682.tif 000014
【図４】
0006033682.tif 000015
【図５】
0006033682.tif 000016
【図６】
0006033682.tif 000017
【図７】
0006033682.tif 000018
【図８】
0006033682.tif 000019
【図９】
0006033682.tif 000020